(57)【特許請求の範囲】
【請求項１】
狭帯域三原色波長域光を投影して画像を表示する投影用スクリーンであって、
上記狭帯域三原色波長域光に対して高反射特性を有し、少なくとも該波長域光以外の可視波長域光に対しては高透過特性を有する光学薄膜を備え、
上記光学薄膜が、高屈折率層と低屈折率層とを交互に重ねた誘電体多層膜からなり、且つ該誘電体多層膜の各層の屈折率をｎ、各層の膜厚をｄとしたとき、該誘電体多層膜の各層の光学的厚みｎｄが上記狭帯域三原色波長域光の各波長λに対して下記の式（１）の条件を満たすように、該光学的厚みｎｄが設定されていることを特徴とする投影用スクリーン。
ｎｄ＝λ（α±１／４）  （αは自然数）  ・・・（１）
【請求項２】
上記誘電体多層膜の各層の上記波長λに対する光学的厚みｎｄが、ほぼ近似していることを特徴とする請求項１記載の投影用スクリーン。
【請求項３】
上記誘電体多層膜の総数は奇数であることを特徴とする請求項１記載の投影用スクリーン。
【請求項４】
上記誘電体多層膜の各層の光学的厚みｎｄが、１．４６２μｍ〜１．４６７μｍの範囲とされることを特徴とする請求項１記載の投影用スクリーン。
【請求項５】
上記誘電体多層膜は、上記狭帯域三原色波長域光の入射側及びその反対側の最外層が高屈折率層とされることを特徴とする請求項１記載の投影用スクリーン。
【請求項６】
上記高屈折率層が、酸化セリウムからなり、上記低屈折率層が、弗化マグネシウムからなることを特徴とする請求項１記載の投影用スクリーン。
【請求項７】
上記高屈折率層が、酸化ジルコニウムからなり、上記低屈折率層が、弗化マグネシウムからなることを特徴とする請求項１記載の投影用スクリーン。
【請求項８】
上記高屈折率層が、硫化亜鉛からなり、上記低屈折率層が、弗化マグネシウムからなることを特徴とする請求項１記載の投影用スクリーン。
【請求項９】
上記高屈折率層が、酸化チタニウムからなり、上記低屈折率層が、弗化マグネシウムからなることを特徴とする請求項１記載の投影用スクリーン。
【請求項１０】
上記光学薄膜の透過光を吸収する光吸収層を備えることを特徴とする請求項１記載の投影用スクリーン。
【請求項１１】
上記光吸収層が、黒色塗料を含有してなることを特徴とする請求項１０記載の投影用スクリーン。
【請求項１２】
上記光吸収層が、黒色塗料を含有して形成された支持体であることを特徴とする請求項１１記載の投影用スクリーン。
【請求項１３】
上記狭帯域三原色波長域光が、レーザー光であることを特徴とする請求項１記載の投影用スクリーン。
【請求項１４】
上記狭帯域三原色波長域光が、波長４５７ｎｍの青色レーザー光、波長５３２ｎｍの緑色レーザー光、及び波長６４２ｎｍの赤色レーザー光であることを特徴とする請求項１３記載の投影用スクリーン。
【請求項１５】
上記光学薄膜の最外層上に、または光学薄膜の中間層として光拡散層を備えてなることを特徴とする請求項１記載の投影用スクリーン。
【請求項１６】
上記光拡散層が、上記狭帯域三原色波長域光に対して高散乱特性を有することを特徴とする請求項１５記載の投影用スクリーン。
【請求項１７】
上記光拡散層が複数層設けられてなることを特徴とする請求項１５記載の投影用スクリーン。
【請求項１８】
上記光拡散層が、銀粒子、銅粒子、金粒子またはニッケル粒子のいずれかを含有してなることを特徴とする請求項１５記載の投影用スクリーン。
【請求項１９】
所要の波長域を有する光を投影して画像を表示する投影用スクリーンであって、
上記所要の波長域を有する光に対して高反射特性を有し、少なくとも該波長域を有する光以外の可視波長域光に対しては高透過特性を有する光学薄膜を備え、
上記光学薄膜が、高屈折率層と低屈折率層とを交互に重ねた誘電体多層膜からなり、且つ該誘電体多層膜の各層の屈折率をｎ、各層の膜厚をｄとしたとき、該誘電体多層膜の各層の光学的厚みｎｄが上記波長域を有する光の主たる複数の波長λに対して下記の式（２）の条件を満たすように、該光学的厚みｎｄが設定されていることを特徴とする投影用スクリーン。
ｎｄ＝λ（α±１／４）  （αは自然数）  ・・・（２）
【請求項２０】
上記誘電体多層膜の各層の上記波長λに対する光学的厚みｎｄが、ほぼ近似していることを特徴とする請求項１９記載の投影用スクリーン。
【請求項２１】
上記誘電体多層膜の総数は奇数であることを特徴とする請求項１９記載の投影用スクリーン。
【請求項２２】
上記誘電体多層膜の各層の光学的厚みｎｄが、１．４６２μｍ〜１．４６７μｍの範囲とされることを特徴とする請求項１９記載の投影用スクリーン。
【請求項２３】
上記誘電体多層膜は、上記波長域を有する光の入射側及びその反対側の最外層が高屈折率層とされることを特徴とする請求項１９記載の投影用スクリーン。
【請求項２４】
上記高屈折率層が、酸化セリウム、酸化ジルコニウム、硫化亜鉛、酸化チタニウム又はこれらの組み合わせの何れかからなり、上記低屈折率層が、弗化マグネシウムからなることを特徴とする請求項１９記載の投影用スクリーン。
【請求項２５】
上記光学薄膜の透過光を吸収する光吸収層を備えることを特徴とする請求項１９記載の投影用スクリーン。
【請求項２６】
上記光吸収層が、黒色塗料を含有してなることを特徴とする請求項２５記載の投影用スクリーン。
【請求項２７】
上記光吸収層が、黒色塗料を含有して形成された支持体であることを特徴とする請求項２６記載の投影用スクリーン。
【請求項２８】
上記波長域を有する光が、それぞれ発光ダイオードが発生させた光であることを特徴とする請求項１９記載の投影用スクリーン。
【請求項２９】
上記光学薄膜の最外層上に、または光学薄膜の中間層として単数若しくは複数の光拡散層を備えてなることを特徴とする請求項１９記載の投影用スクリーン。
【請求項３０】
上記光拡散層が、銀粒子、銅粒子、金粒子またはニッケル粒子のいずれかを含有してなることを特徴とする請求項２９記載の投影用スクリーン。
【発明の詳細な説明】
【０００１】
【発明の属する技術分野】
本発明は、投影用スクリーンに関するものであり、特に、明光下でもプロジェクター光による投影画像が良好に認識できる投影用スクリーンに関する。
【０００２】
【従来の技術】
近年、会議等において発言者が資料を提示する方法としてオーバーヘッドプロジェクターやスライドプロジェクターが広く用いられている。また、一般家庭においても液晶を用いたビデオプロジェクターや動画フィルムプロジェクターが普及しつつある。これらプロジェクターの映写方法は光源から出力された光を、例えば透過形の液晶パネル等によって光変調して画像光を形成し、この画像光をレンズ等の光学系を通して出射してスクリーン上に映写するものである。
【０００３】
例えばスクリーン上にカラー画像を形成することができるフロント・プロジェクターは、光源から出射された光線を赤（Ｒ）、緑（Ｇ）、青（Ｂ）の各色の光線に分離して所定の光路に収束させる照明光学系と、この照明光学系によって分離されたＲＧＢ各色の光束をそれぞれ光変調する液晶パネル（ライトバルブ）と、液晶パネルにより光変調されたＲＧＢ各色の光束を合成する光合成部とを備え、光合成部により合成したカラー画像を投射レンズによりスクリーンに拡大投影するようにしている。
【０００４】
また、最近では、光源として狭帯域三原色光源を使用し、液晶パネルの代わりにグレーティング・ライト・バルブ（ＧＬＶ：Grating Light Valve）を用いてＲＧＢ各色の光束を空間変調するタイプのプロジェクター装置も開発されている。
【０００５】
【発明が解決しようとする課題】
ところで、上述したようなプロジェクターにおいては、投影像を得るために投影用スクリーンが用いられるが、この投影用スクリーンには大別して、スクリーンの裏面から投影光を照射してスクリーンの表面から見る透過型のものと、スクリーンの表側から投影光を照射して当該投影光のスクリーンでの反射光を見る反射型のものとがある。いずれの方式にしても、視認性の良好なスクリーンを実現するためには、明るい画像、コントラストの高い画像が得られることが必要である。しかしながら、上述したようなフロント・プロジェクターは、自発光型ディスプレイやリアプロジェクターとは異なり、例えばＮＤフィルターを用いて外光の映り込みを低減することができず、スクリーン上の明所コントラストを高くすることが困難であるという問題がある。
【０００６】
すなわち、上述したようなプロジェクターの映写方法においては、画像処理された投影光をスクリーンで反射させるため、画像のコントラストは周囲の明るさに大きく左右され、単にスクリーンの反射率を上げても、投影光のみならず外光の反射率も上がるため、画像の認識率が低くなる。したがって、映写環境が明るい場合には明瞭な画像を得ることは難しい。
【０００７】
そこで、本発明は上述した従来の実情に鑑みて創案されたものであり、本発明の目的は映写環境の明るさに影響されずに明瞭な画像を提供することにある。
【０００８】
【課題を解決するための手段】
上述した目的を達成する本発明に係る投影用スクリーンは、狭帯域三原色波長域光を投影して画像を表示する投影用スクリーンであって、狭帯域三原色波長域光に対して高反射特性を有し、少なくとも該波長域光以外の可視波長域光に対しては高透過特性を有する光学薄膜を支持体上に備える。
【０００９】
以上のように構成された本発明に係る投影用スクリーンにおいては、光学薄膜はいわゆる帯域フィルターとしての役割を果たす。すなわち、上記光学薄膜は、特に狭帯域三原色波長域光を反射させ、これ以外の波長の光はおよそ透過させることにより、これらを分離する作用を持つ狭帯域三原色波長帯域フィルターとして機能する。
【００１０】
この光学薄膜の作用によりこの投影用スクリーンでは、狭帯域三原色波長域光はその大部分が反射される。これに対して、例えば外光が入射した場合には、その大部分が投影用スクリーンを透過し、ほとんど反射することがない。
【００１１】
したがって、本発明に係る投影用スクリーンにおいては、狭帯域三原色波長光を選択的に反射することができ、通常のスクリーンに比べて相対的に外光の反射を抑えることができる。その結果、投影用スクリーン上に形成される画像のコントラストの低下が抑制されるとともに外光の映り込みが効果的に低減され、明るい画像を得ることができる。したがって、この投影用スクリーンでは、映写環境が明るい場合においても明瞭な画像が得られ、映写環境の明るさに影響されずに明瞭な画像を得ることができる。
【００１２】
上記のような機能を得るためには、光学薄膜の設計が重要である。例えば、光学薄膜として、高屈折率層と低屈折率層とを交互に重ねた誘電体多層膜を用い、各層の屈折率をｎ、各層の膜厚をｄとしたときに、その光学的厚みｎｄが上記狭帯域三原色光源からの各出力光の波長λに対して下記の式（３）なる条件を満たすように設計することで、上述した効果を得ることができる。
【００１３】
ｎｄ＝λ（α±１／４）    （αは自然数）  ・・・（３）
【００１４】
ここで、光学薄膜が三原色波長の全てに対して上記式（３）の条件を満たすように設計されている場合、光学薄膜には、狭帯域三原色波長域光に対する反射帯が形成される。その結果、狭帯域三原色波長域光に対しては高反射特性を発揮する。一方、この波長以外の可視波長域光に対しては高透過特性を有することになる。
【００１５】
例えば、狭帯域三原色波長域光として、波長４５７ｎｍの青色レーザー光、波長５３２ｎｍの緑色レーザー光、及び波長６４２ｎｍの赤色レーザー光の組み合わせを用いた場合、これら三原色波長に対して上記式（３）なる条件を満たすような設計が可能であり、上記帯域フィルターとして機能する光学薄膜が実現される。
【００１６】
本発明にかかる投影用スクリーンは、上記帯域フィルターとして機能する光学薄膜に加えて、光学薄膜の最外層上に、または光学薄膜の中間層として光拡散層を備えるようにすることも有効である。光拡散層は、光学薄膜で反射された光を散乱して散乱光を得るものである。光拡散層が無い場合、観察者は、投影用スクリーンからの反射光として、反射スペキュラー成分のみを見ることになる。反射スペキュラー成分のみでは、視野が限られる等、観察者にとって不利である。これに対し、光拡散層を配すれば、観察者は拡散光を観察することになり視野特性が大幅に改善され、自然な画像を視認することが可能になる。
【００１７】
また、本発明の他の投影用スクリーンは、所要の波長域を有する光を投影して画像を表示する投影用スクリーンであって、上記所要の波長域を有する光に対して高反射特性を有し、少なくとも該波長域を有する光以外の可視波長域光に対しては高透過特性を有する光学薄膜を備えることを特徴とする。
【００１８】
投影用スクリーンに、画像を投影するための光源としては、前述の如き、狭帯域三原色波長域光を用いることもできるが、比較的に発光波長に広がりのある例えば発光ダイオードの如き発光素子を光源に使用することも可能である。また、帯域に広がりが多少あるような光源をフィルター、非線形光学素子又は非線形光学薄膜などを組み合わせることで、その波長を三原色のように可視領域内で分けたものであっても良い。上記所要の波長域を有する光としては、発光ダイオードのようにピークを有しながらも比較的に帯域が広い発光を組み合わせた三原色波長域光であっても良く、更には単色、２色、或いは４色以上の光を組み合わせたものでも良い。このような構造であっても、光学薄膜は所要の波長域を有する光をその主たる波長域を中心に有効に反射を行ない、主たる波長を外れた波長を有する光は概ね透過させる傾向を有する。この光学薄膜の作用によりこの投影用スクリーンでは、所要の波長域光はその主たる波長部分が良好に反射される。これに対して、例えば外光が入射した場合には、その大部分が投影用スクリーンを透過し、ほとんど反射することがないことになる。
【００１９】
【発明の実施の形態】
以下、本発明を図面を参照しながら説明する。なお、本発明は、以下の記述に限定されるものではなく、本発明の要旨を逸脱しない範囲において適宜変更可能である。
【００２０】
本発明に係る投影用スクリーンは、狭帯域三原色波長域光を投影して画像を表示する投影用スクリーンであって、狭帯域三原色波長域光に対して高反射特性を有し、少なくとも該波長域光以外の可視波長域光に対しては高透過特性を有する光学薄膜を支持体上に備えることを特徴とするものである。
【００２１】
図１に本発明を適用して構成した投影用スクリーンであるフロント・プロジェクター用スクリーンの断面図を示す。プロジェクター用スクリーン１は、グレーティング・ライト・バルブ（ＧＬＶ：Grating Light Valve、以下ＧＬＶと呼ぶ。）を用いた回折格子型プロジェクターの画像を表示するプロジェクター用スクリーンであり、回折格子型プロジェクターの光源である狭帯域三原色光源からの出力光である狭帯域三原色波長域光を投影して画像を表示する。プロジェクター用スクリーン１は、スクリーン基板２上に帯域フィルターとして機能する誘電体多層膜である光学薄膜３を備えてなるものであり、当該光学薄膜３上には、光拡散層４が設けられ、さらにその上には保護膜５が形成されている。
【００２２】
ここで、狭帯域三原色光源とは、発光ダイオード（ＬＥＤ：Light Emitting Diode）のように波長の広がりが数十ｎｍもある様な光源ではなく、波長の広がりが数ｎｍ程度である光源を意味し、主としてレーザー光源を意味する。狭帯域三原色光源からの出力光は、波長の広がりが非常に少ないため、狭帯域三原色光源を用いることにより、他の種類の光源と比較して鮮明な画像を形成することができる。
【００２３】
スクリーン基板２は、プロジェクター用スクリーン１の支持体となるものであり、例えばポリエチレンテレフタレート（ＰＥＴ）、ポリエチレンナフタレート（ＰＥＮ）、ポリエーテルサルフォン（ＰＥＳ）、ポリオレフィン（ＰＯ）等のポリマーにより構成することができる。また、スクリーン基板２は、黒色塗料等を含有させることにより黒色に形成されている。このようにスクリーン基板２の色を黒色とすることにより、スクリーン基板自体が光吸収層として機能し、後述するように光学薄膜３を透過した光をスクリーン基板２が吸収するために光学薄膜３を透過した光の反射を防ぐことができる。これにより、後述するようにより確実に狭帯域三原色波長域光を反射光として得ることが可能となり、黒レベルを高め、コントラストを向上させることが可能となる。また、スクリーン基板２を用いる代わりに、スクリーン基板２の表側に黒色塗装を施した構成としても良く、この場合は、黒色塗装が光吸収層として機能し、光学薄膜３を透過した光を反射させずに吸収して黒レベルを高め、コントラストを向上させることができる。
【００２４】
光学薄膜３は、高屈折率材料により形成された誘電体薄膜である高屈折率層Ｈと、低屈折率材料により形成された誘電体薄膜である低屈折率層Ｌとを交互に重ねてなるものであり、誘電体多層膜の各層、すなわち高屈折率層Ｈ及び低屈折率層Ｌの各層の屈折率をｎ、各層の膜厚をｄとしたとき、各誘電体薄膜の光学的厚みｎｄが狭帯域三原色光源からの出力光である狭帯域三原色波長域光の各波長λに対して下記の式（４）の条件を満たすように構成されている。
【００２５】
ｎｄ＝λ（α±１／４）    （αは自然数）  ・・・（４）
【００２６】
すなわち、光学薄膜３は、高屈折率層Ｈと低屈折率層Ｌの交互層で構成され、各層の光学的厚みｎｄを所定の値に一致させてなるものである。ここで、光学的厚みｎｄは、１．４６２μｍ〜１．４６７μｍの範囲とされることが好ましい。そして、光学薄膜３は、このような条件を満たす波長位置に、狭帯域三原色光源からの出力光である狭帯域三原色波長光に対する高反射特性を有する反射帯が形成される。この反射帯が形成されることにより、この光学薄膜膜３では、狭帯域三原色光源からの出力光である狭帯域三原色波長光が透過することなく反射される。また、光学薄膜３は、この反射帯以外の波長帯域の光に対しては高透過特性を有する。すなわち、光学薄膜３は、狭帯域三原色波長光を選択的に反射し、これ以外の波長帯域の光をおよそ透過させる狭帯域三原色波長帯域フィルターとしての機能を有する。
【００２７】
したがって、プロジェクター用スクリーン１は、このような光学薄膜３を備えることにより、狭帯域三原色光源から出力光である狭帯域三原色波長光は選択的に反射するが、これ以外の波長帯域の光をおよそ透過させることができる。そして、光学薄膜３を透過した光は、上述したように光吸収層として機能するスクリーン基板２により反射されることなく吸収されるため、反射帯で反射された狭帯域三原色波長光を反射光として取り出すことが可能である。
【００２８】
これにより、このプロジェクター用スクリーン１では、仮にプロジェクター用スクリーン１に外光が入射しても、狭帯域三原色波長光以外の光はおよそ透過させることによりカットするため、外光に起因したコントラストの低下や外光の映り込み等の不具合を防止することが可能である。
【００２９】
すなわち、このプロジェクター用スクリーン１においては、狭帯域三原色波長光を選択的に反射することができ、通常のスクリーンに比べて相対的に外光の反射を抑えることができるため、プロジェクター用スクリーン１上に形成される画像のコントラストの低下を抑制することができるとともに外光の映り込みを効果的に低減することができ、明るい画像を得ることができる。したがって、このプロジェクター用スクリーン１では、映写環境が明るい場合においても明瞭な画像が得られ、映写環境の明るさに影響されずに明瞭な画像を得ることが可能である。
【００３０】
また、以上説明してきたことから、プロジェクターの狭帯域三原色光源からの出力光の波長特性を急俊にするほど上述した光学薄膜３の作用との相乗効果により、スクリーン上での反射光を、ほぼプロジェクターからの出力光にすることができるので本発明の効果が増す。そして、このような狭帯域三原色光源としては、例えばレーザー光のように波長の広がりが数ｎｍ程度である光源が好適である。
【００３１】
また、前述のように誘電体多層膜の各層の光学的厚みｎｄが上記の式（４）の条件を満たす場合に狭帯域三原色波長域光に対する高反射特性を有する反射帯が形成されるが、任意の三原色波長に対して光学的厚みｎｄが上記式（４）の条件を満たす３個の自然数αの組み合わせがあるとは限らない。このような条件を満たす組み合わせとしては、例えば波長４５７ｎｍの青色レーザー光、波長５３２ｎｍの緑色レーザー光、波長６４２ｎｍの赤色レーザー光の組み合わせがある。これらの波長は、ＧＬＶを用いた回折格子型プロジェクター１１で用いている光源波長である、この組み合わせでは、光学的厚みｎｄを略１．４６７μｍとしたときに、光学的厚みｎｄは青色レーザー光の波長の略３．２５倍、緑色レーザー光の波長の略２．７５倍、赤色レーザー光の波長の略２．２５倍となっており、近似的に上記の式（４）の条件を満たす。このように、本発明においては、上記の式（４）の条件を厳密に満たすことは必要とされず、近似的に満たすことにより上述した効果を得ることが可能である。
【００３２】
なお、図１においてＨ１，Ｈ２，Ｈ３，Ｈ４は、それぞれ高屈折率層であり、Ｌ１，Ｌ２，Ｌ３はそれぞれ低屈折率層である。
【００３３】
このプロジェクター用スクリーン１では、選択的な反射スペクトルを実現するために、上述したように光学薄膜３を高屈折率層Ｈと低屈折率層Ｌとの交互層とするが、その層数は特に限定されるものではなく、所望の層数とすることができる。層数を変えることにより反射帯の幅等を調整することが可能である。また、誘電体多層膜は、狭帯域三原色波長域光入射側及びその反対側の最外層が高屈折率層とされる奇数層により構成されることが好ましい。誘電体多層膜、すなわち光学薄膜３を奇数層の誘電体薄膜により構成することにより、誘電体多層膜を偶数層の誘電体薄膜により構成した場合と比して狭帯域三原色波長帯域フィルターとして機能が優れたものとなる。
【００３４】
そして、具体的な層数としては、高屈折率層Ｈと低屈折率層Ｌとの合計が７層〜１１層とされることが好ましい。層数が少なすぎる場合には、狭帯域三原色波長帯域フィルターとしての機能が十分に発揮されない虞があり、また、層数が多すぎる場合には、光学薄膜３の作製に時間を要する。したがって、高屈折率層Ｈと低屈折率層Ｌとの合計層数を７層〜１１層として光学薄膜３を構成することにより、狭帯域三原色波長帯域フィルターとして十分に機能する光学薄膜３を効率よく構成することができる。
【００３５】
この光学薄膜３では、特定波長帯域における反射率は、積層する層数を増やすことで高められ、また、同じ層数を積層する場合には、高屈折率層Ｈと低屈折率層Ｌとの屈折率の差が大きいほど高められる。このことから、光学薄膜３を構成する高屈折率層Ｈの屈折率は、なるべく高い方が好ましく、具体的には２．１以上、２．７以下であることが好ましい。これは、高屈折率層Ｈの屈折率が２．１よりも小さい場合には、所定の選択反射スペクトルを実現するために膨大な層数が必要となるためであり、また、屈折率が２．７より大きい光学薄膜材料は数多く存在せず、高屈折率層Ｈの材料組み合わせの選択の余地が狭いからである。このような屈折率を有する高屈折率層Ｈは、例えば硫化亜鉛（ＺｎＳ）、酸化チタニウム（ＴｉＯ２）、酸化セリウム（ＣｅＯ２）、酸化ジルコニウム（ＺｒＯ２）などの高屈折率材料により構成することができる。
【００３６】
また、光学薄膜３を構成する低屈折率層Ｌの屈折率は、なるべく低い、具体的には１．３以上、１．５以下であることが好ましい。これは、低屈折率材料についても上述した高屈折率材料と同様の考えが成り立ち、低屈折率層Ｌの屈折率が１．５よりも大きい場合には、所定の選択反射スペクトルを実現するために多くの層数が必要となるためであり、また、屈折率が１．３より小さい光学薄膜材料は数多く存在せず、低屈折率層Ｌの材料組み合わせの選択の余地が狭いからである。このような屈折率を有する低屈折率層Ｌは、例えば弗化マグネシウム（ＭｇＦ２）などの低屈折率材料により構成することができる。
【００３７】
また、このプロジェクター用スクリーン１は、図１に示すように光学薄膜３上に光拡散層４を備える。プロジェクター用スクリーン１は、光学薄膜３を備えることにより狭帯域三原色波長域の光を反射するため、観察者は、このプロジェクター用スクリーン１に映写された画像の反射画像を観視することになり、すなわち、プロジェクター用スクリーン１に映写された画像の反射光のみを見ることになる。しかし、スクリーンでの反射光が反射スペキュラー成分のみである場合には、視野が限られる等、観察者にとって不利である。
【００３８】
そこで、プロジェクター用スクリーン１に光拡散層４を備えることにより、プロジェクター用スクリーンからの散乱反射光を観視できるように構成されている。光拡散層４は、所定の波長帯域の光、すなわち狭帯域三原色波長光を選択的に拡散するように構成されている。すなわち、光拡散層４は、狭帯域三原色波長域光に対して光散乱特性を有する。図１に示すように、光学薄膜３上に光拡散層４を設けた構成とすることにより、光拡散層４を通過し、光学薄膜３で反射した光が再び光拡散層４を通過する。このとき、光学薄膜３で反射した光は光拡散層４を通過する際に拡散されるため、反射スペキュラー成分以外の散乱反射光を得ることができる。そして、プロジェクター用スクリーン１からの反射光としては、反射スペキュラー成分と散乱反射光とが存在することになるため、観察者は反射スペキュラー成分以外にも散乱反射光を観察することが可能となり、視野特性が大幅に改善される。その結果、観察者は自然な画像を視認することが可能になる。
【００３９】
また、散乱反射光は、光学薄膜３で反射された光が拡散されたものである。そして、光学薄膜３では所定の波長域の光、すなわち狭帯域三原色波長光が反射されるため、散乱反射光もほぼ狭帯域三原色波長光となる。したがって、プロジェクター用スクリーン１に外光が入射した場合においても、狭帯域三原色波長光以外の光は散乱反射光とならないため、光拡散層４の作用に起因してコントラストの低下や外光の映り込みが発生することが無く、良好な視野特性を得ることが可能となる。
【００４０】
例えば、散乱係数Ｓの光拡散層を最上層として、その下に反射率Ｒの多層薄膜構造の光学薄膜が設けられているスクリーン構造を考えた場合、スクリーンへの入射光強度を１とすると、このスクリーンからの散乱光強度Ｉｓは、下記の式（５）で表される。
【００４１】
Ｉｓ＝１・Ｓ＋（１−Ｓ）ＲＳ  ・・・（５）
【００４２】
一方、反射スペキュラー成分Ｉｒは、下記の式（６）のようになる。
【００４３】
Ｉｒ＝（１−Ｓ）Ｒ（１−Ｓ）  ・・・（６）
【００４４】
理解の容易のために理想的な場合として、Ｒ＝１の場合と、Ｒ＝０の場合とを考えると、以下のようになる。
【００４５】
まず、Ｒ＝１の場合は、下記の式（７）〜（９）のようになる。
Ｉｓ＝１・Ｓ＋（１−Ｓ）Ｓ＝Ｓ（２−Ｓ）  ・・・（７）
Ｉｒ＝（１−Ｓ）２  ・・・（８）
Ｉｓ／Ｉｒ＝Ｓ（２−Ｓ）／（１−Ｓ）２  ・・・（９）
【００４６】
また、Ｒ＝０の場合は、下記の式（１０）、（１１）のようになる。
Ｉｓ＝１・Ｓ  ・・・（１０）
Ｉｒ＝０  ・・・（１１）
【００４７】
これらを図示すると、図２のようになる。図２より、散乱係数Ｓの値が０から１へ増加する場合、反射率Ｒ＝１における散乱光強度Ｉｓ（Ｒ＝１）の値は、Ｓの値が小さいときには反射率Ｒ＝０における散乱光強度Ｉｓ（Ｒ＝０）の値の略２倍となるが、Ｓの値が１に近づくにしたがって反射率Ｒ＝１における散乱光強度Ｉｓ（Ｒ＝１）と反射率Ｒ＝０における散乱光強度Ｉｓ（Ｒ＝０）との差は無くなることが判る。
【００４８】
例えば、散乱係数Ｓに分光特性があり、反射率Ｒ＝１の波長帯において散乱係数も大きく、また、反射率Ｒ＝０の波長帯において散乱係数が小さくなるような光拡散層が実現できれば、分光散乱特性が平坦な場合、散乱光強度の比が上述したように２程度であるものが、より大きくすることが可能である。
【００４９】
このような分光散乱特性を有する光拡散層は、例えば、金属微粒子を用いることにより構成することができる。例えば、金属微粒子を所定の媒質中に分散させて光拡散層を構成することができる。このように金属微粒子を分散させることより構成した光拡散層は、使用する金属微粒子の種類、大きさ、金属微粒子を分散させる媒質の屈折率等の諸条件により、ある特定範囲の波長の光に対して優れた光散乱特性を有する。すなわち、このような光拡散層を備えることにより、ある特定範囲の波長の光に対して優れた光散乱特性を有するプロジェクター用スクリーンを実現することができる。
【００５０】
このような光拡散層を構成可能な金属微粒子としては、銀微粒子を例示することができる。例えば、半径２５ｎｍ程度の球状銀微粒子を屈折率が１．４９程度の媒質に分散させて構成した光拡散層は、青色波長域の光に対して優れた光散乱特性を有する。すなわち、銀微粒子を用いて構成した光拡散層を備えることにより青色波長域の光に対して優れた光散乱特性を有するプロジェクター用スクリーンを実現することができる。
【００５１】
このような銀微粒子を用いて構成した光拡散層４を例えば光学薄膜３上に設けてプロジェクター用スクリーン１を構成した場合、当該光拡散層４を通過した光のうち狭帯域三原色波長光は光学薄膜３で反射されて再び光拡散層４に戻される。そして、光拡散層４に戻された狭帯域三原色波長光のうち、青色波長域の光は光拡散層４を通過する際にさらに散乱され散乱反射光が形成される。すなわち、青色波長域の光については、反射スペキュラー成分と散乱反射光とが存在することとなるため、視野特性が大幅に改善され、視認性に優れたプロジェクター用スクリーンを実現することが可能となる。
【００５２】
また、上述したように視野特性を顕著に向上させるのではなく、このような光拡散層を用いることにより補助的に特定波長の視野特性を高めることも可能である。例えば、半径４０ｎｍ程度の一個の球状銀微粒子を屈折率が１．６程度の媒質に分散させた場合、緑色波長域の光に対して優れた光散乱特性を有する。しかしながら、この球状銀微粒子を複数個、同様の媒質に分散させた場合には、緑色波長域において緩やかなピークを有する光散乱特性を有する。
【００５３】
そこで、このような球状銀微粒子を複数個、同様の媒質に分散させて構成した光拡散層を設けることにより、緑色波長域の視野特性を、大幅に向上させるのではなく、補助的に向上させることができる。このような拡散層は、他の波長域とのバランスを整えるなどの微調整を図る場合に好適である。
【００５４】
なお、このように金属微粒子を媒質中に分散させて構成した光拡散層においては、金属微粒子の分散数密度や光拡散層の厚みよりも、単位面積あたりの金属微粒子の金属微粒子の重量の方が光拡散層の光散乱特性に及ぼす影響が大きいため、この点を考慮して金属微粒子の分散量を設定すると良い。
【００５５】
また、このような光拡散層を構成可能な金属微粒子としては、例えば銅微粒子を用いることができる。銅微粒子は赤色波長域の光に対して優れた光散乱特性を有するため、銅微粒子を用いることにより赤色波長域の光に対して優れた光散乱特性を有する光拡散層を構成することができる。すなわち、銅微粒子を用いて構成した光拡散層を備えることにより赤色波長域の光に対して優れた光散乱特性を有するプロジェクター用スクリーンを実現することができる。
【００５６】
このような銅微粒子を用いて構成した光拡散層４を例えば光学薄膜３上に設けてプロジェクター用スクリーン１を構成した場合、当該光拡散層４を通過した光のうち狭帯域三原色波長光は光学薄膜３で反射されて再び光拡散層４に戻される。そして、光拡散層４に戻された狭帯域三原色波長光のうち、赤色波長域の光は光拡散層４を通過する際にさらに散乱され散乱反射光が形成される。すなわち、赤色波長域の光については、反射スペキュラー成分と散乱反射光とが存在することとなるため、視野特性が高いものとされ、視認性に優れたプロジェクター用スクリーンを実現することが可能となる。
【００５７】
また、上述した金属微粒子としては、金微粒子を用いることもできる。金微粒子を用いて構成した光拡散層は、緑色波長域の光に対して光散乱特性を有する。すなわち、金微粒子を用いて構成した光拡散層を備えることにより緑色波長域の光に対して光散乱特性を有するプロジェクター用スクリーンを実現することができる。
【００５８】
このような金微粒子を用いて構成した光拡散層４を例えば光学薄膜３上に設けてプロジェクター用スクリーン１を構成した場合、当該光拡散層４を通過した光のうち狭帯域三原色波長光は光学薄膜３で反射されて再び光拡散層４に戻される。そして、光拡散層４に戻された狭帯域三原色波長光のうち、緑色波長域の光は光拡散層４を通過する際にさらに散乱され散乱反射光が形成される。すなわち、緑色波長域の光については、反射スペキュラー成分と散乱反射光とが存在することとなるため、視野特性が大幅に改善され、視認性に優れたプロジェクター用スクリーンを実現することが可能となる。
【００５９】
また、上述した金属微粒子としては、ニッケル微粒子を用いることもできる。一個のニッケル微粒子を屈折率が１．６程度の媒質に分散させた場合、主として緑色波長域の光に対して光散乱特性を有する。しかしながら、この球状ニッケル微粒子を複数個、同様の媒質に分散させた場合には、ブロードな光散乱特性を有する。
【００６０】
そこで、このような球状ニッケル微粒子を複数個、同様の媒質に分散させて構成した光拡散層を設けることにより、青色波長域、緑色波長域及び赤色波長域の光のうち特定の波長域の視野特性を大幅に向上させるのではなく、青色波長域、緑色波長域及び赤色波長域の全ての波長域の視野特性を全体的に向上させることができる。これにより、画像全体のコントラストや明るさの微調整を図ることができる。すなわち、ニッケル微粒子を用いて構成した光拡散層を備えることにより画像全体のコントラストや明るさの良好なプロジェクター用スクリーンを実現することができる。
【００６１】
上述した光拡散層４は、プロジェクター用スクリーンの使用目的等により一層のみを設けても良く、また、複数の光拡散層４を設けても良い。そして、光拡散層４は光学薄膜３上、すなわち誘電体多層膜の最上層に設けても良く、また、誘電体多層膜の中間層として設けても良い。この場合においても、上記と同様の効果を得ることができる。
【００６２】
また、このような光拡散層４は、上述したように媒質中に分散させた光学薄膜３と別個の層として構成する必要はなく、例えば低屈折率層中に所定の金属微粒子を分散させることにより低屈折率層が光拡散層としての機能を兼ね備えた構成としても良い。このような構成とすることにより、プロジェクター用スクリーンの構成を簡略化することができるため、プロジェクター用スクリーンの薄厚化を図ることができる。
【００６３】
保護膜５は、光学的、すなわち帯域フィルターとしての機能はなく、拡散層４や光学薄膜３を外部から保護するためのものである。例えば、硫化亜鉛（ＺｎＳ）により高屈折率層を構成した場合、硫化亜鉛は水分に弱く、プロジェクター用スクリーンが湿度の高い環境で使用された場合や、水がかかってしまった場合、光学薄膜３が劣化してしまう虞があり、耐久性や品質が低下してしまう虞がある。また、外的要因により擦り傷や引っ掻き傷等が生じた場合にも、耐久性や品質が低下してしまう虞がある。そこで、保護膜５を形成することにより、拡散層４や光学薄膜３を保護し、耐久性や品質に優れたプロジェクター用スクリーンを実現できる。
【００６４】
また、回折格子型プロジェクターとしては、以下のようなＧＬＶを用いて構成した回折格子型プロジェクター１１を用いることができる。
【００６５】
回折格子型プロジェクター装置１１は、図３に示すように、それぞれ赤色光、緑色光、及び青色光を出射する光源として、第１のレーザー発振器２１ｒ、第２のレーザー発振器２１ｇ、及び第３のレーザー発振器２１ｂを備えている。なお、以下の説明においては、第１乃至第３のレーザー発振器２１ｒ，２１ｇ，２１ｂを総称して、単にレーザー発振器２１と称する場合がある。これらレーザー発振器２１は、各色の光を出射する半導体レーザー素子や固体レーザー素子によって構成することができる。そして、第１乃至第３のレーザー発振器２１ｒ，２１ｇ，２１ｂから出射されるレーザー光は、それぞれ、波長６４２ｎｍの赤色レーザー光、波長５３２ｎｍの緑色レーザー光、及び波長４５７ｎｍの青色レーザー光である狭帯域三原色波長域光とされている。
【００６６】
また、回折格子型プロジェクター装置１１では、各レーザー発振器２１によって出射された光の光路上に、それぞれ、赤色用コリメータレンズ２２ｒ、緑色用コリメータレンズ２２ｇ、及び青色用コリメータレンズ２２ｂを備えている。なお、これらのコリメータレンズを総称して単にコリメータレンズ２２と称する。そして、このコリメータレンズ２２によって、各レーザー発振器２１から出射された光が平行光とされ、シリンドリカルレンズ２３に入射される。シリンドリカルレンズ２３に入射された光は、このシリンドリカルレンズによってＧＬＶ２４に集光される。
【００６７】
すなわち、回折格子型プロジェクター装置１１においては、単一の光源からの光を利用しているのではなく、各レーザー発振器２１によって３色の光をそれぞれ独立して出射する光源を備えている。また、回折格子型プロジェクター装置１１においては、各レーザー発振器２１によって出射された光が、コリメータレンズ２２を介して直接シリンドリカルレンズ２３に入射されるよう構成されている。
【００６８】
ここで、ＧＬＶ２４について説明する。まず、ＧＬＶの原理について説明する。ＧＬＶは、各種の半導体製造技術によって基板上に複数の微小なリボンが形成されてなる。そして、各々のリボンは、圧電素子などによって自在に上昇又は下降することが可能とされている。このように構成されたＧＬＶは、各リボンが高さを動的に駆動され、所定の波長域の光を照射されることによって、全体として位相型の回折格子（グレーティング）を構成している。すなわち、ＧＬＶは、光が照射されることによって±１次（もしくはさらに高次）の回折光を発生する。
【００６９】
そこで、このようなＧＬＶに対して光を照射し、０次の回折光を遮光しておくことにより、ＧＬＶの各リボンを上下に駆動することによって回折光を点滅させて、これにより画像を表示することが可能となる。
【００７０】
例えば、ＧＬＶの上述したような特性を利用して画像を表示する表示装置が各種提案されている。このような表示装置では、表示する平面画像の構成単位（以下、画素と称する。）を表示するに際して、６本程度のリボンで１画素を表示している。また、１画素に相当するリボンの組は、それぞれ隣接するリボン同士を交互に上昇又は下降させている。
【００７１】
しかしながら、ＧＬＶにおける各リボンを独立して配線し、各々独立して駆動することができれば、任意の一次元の位相分布を生成することができる。このように構成されたＧＬＶは、反射型の一次元位相型空間変調器と考えることができる。
【００７２】
ＧＬＶを反射型の一次元位相型空間変調器として構成した場合は、例えば図４に示すように、ＧＬＶ３１の各リボン３１をそれぞれ独立して駆動することにより、任意の位相分布を生成しておく。このＧＬＶ３１に対して、位相が揃った所定の波長域の光を、図４中の矢印で示すように入射することによって、この入射光を変調して反射させ、図５に示すように、任意の一次元の波面を生成することができる。
【００７３】
このような原理を利用して構成されたＧＬＶ２４は、図６に示すように、基板４１上に、複数の微小なリボン４２が形成されている。各リボン４２は、駆動用の電気回路や配線などにより構成された駆動部４３を備え、この駆動部４３により、基板４１の主面に対して上昇又は下降自在に駆動される。
【００７４】
また、ＧＬＶ２４において、各リボン４２は、一次元的に配設されており、リボン列を構成している。リボン列は、入射される光の波長域毎に複数配設されている。具体的には、例えば図６に示す例において、ＧＬＶ２４は、赤色光、緑色光、及び青色光の３色の光が入射されるよう構成されており、これらの光が入射される位置に、それぞれ、赤色用リボン列４４ｒ、緑色用リボン列４４ｇ、青色用リボン列４４ｂが互いに平行となる位置に並んで配設されている。なお、以下では、これらのリボン列４４ｒ，４４ｇ，４４ｂを総称して、単にリボン列４４と称する。ここで赤色用リボン列４４ｒ、緑色用リボン列４４ｇ、青色用リボン列４４ｂは同一平面上に並んで配置されるように理想化して説明したが、平行位置関係が保たれれば必ずしも同一平面上に配置する必要はなく、通常、別平面上に配置される。
【００７５】
そして、各リボン列４４は、各リボン４２が独立して駆動可能とされており、それぞれ、図４及び図５で説明したように、任意の位相分布を生成することが可能とされている。したがって、ＧＬＶ２４は、入射された赤色光、緑色光、及び青色光に対して、それぞれ赤色用リボン列４４ｒ、緑色用リボン列４４ｇ、及び青色用リボン列４４ｂにより、各色毎に独立して任意の一次元の波面を生成することができる。
【００７６】
したがって、ＧＬＶ２４は、入射された３色の光をそれぞれ、赤色用リボン列４４ｒ、緑色用リボン列４４ｇ、及び青色用リボン列４４ｂによって空間的に変調し、任意の一次元的な波面として反射する。すなわち、ＧＬＶ２４は、表示装置３０において、空間変調器としての機能を果たしている。
【００７７】
以上のように構成されたＧＬＶ２４は、各種の半導体製造技術を用いて微小に製造することができ、極めて高速に動作させることができる。したがって、例えば、画像表示装置における空間変調器として用いるに好適とすることができる。また、ＧＬＶ２４は、変換する波長域の光毎にリボン列４４を備え、これらリボン列４４が基板４１上に一体的に備えられていることから、画像表示装置における空間変調器として用いた場合に、部品点数を削減することができるだけでなく、各波長域の光毎にリボン列を位置合わせすることを不要とすることができる。
【００７８】
また、回折格子型プロジェクター装置１１では、ＧＬＶ２４によって変調されて反射された光が再びシリンドリカルレンズ２３に入射されるとともに、このシリンドリカルレンズ２３によって平行光とされる。そして、シリンドリカルレンズ２３によって平行光とされた光の光路上に、第１の体積型ホログラム素子２５ａと、第２の体積型ホログラム素子２５ｂとを備える。
【００７９】
これら第１及び第２の体積型ホログラム素子２５ａ，２５ｂは、例えば、第１の体積型ホログラム素子２５ａによって赤色光ＷＲを回折させるとともに、第２の体積型ホログラム素子２５ｂによって青色光ＷＢを赤色光ＷＲと同一の方向に回折させる。また、これら第１及び第２の体積型ホログラム素子２５ａ，２５ｂは、緑色光ＷＧを回折せずに直進して透過させ、赤色光ＷＲと同一の方向に出射させるようにする。このようにして、ＧＬＶ２４によって変調された３色の光を合波して一定の方向に出射する。すなわち、この回折格子型プロジェクター装置１１においては、これら第１及び第２の体積型ホログラム素子２５ａ，２５ｂによって、合波機構が構成されているといえる。
【００８０】
そして、第１及び第２の体積型ホログラム素子２５ａ，２５ｂによって合波された光は、ガルバノミラー２６によって所定の方向に走査され、投影レンズ２７を介してプロジェクター用スクリーン１に投影される。これにより、回折格子型プロジェクター装置１１は、このプロジェクター用スクリーン１にカラー表示された画像を表示するよう構成されている。
【００８１】
以上において説明したように、本発明を適用したプロジェクター用スクリーン１では、回折格子型プロジェクター装置１１から出射された狭帯域三原色波長域光が、保護膜５、光拡散層４を通過して光学薄膜３に入射し、当該光学薄膜３により反射される。そして、この反射光は再び光拡散層４に入射し、所定の比率で拡散され、拡散反射光として保護膜５を通過して出射される。また、拡散層４で拡散されなかった反射光は反射スペキュラー成分として保護膜５を通過して出射される。これにより、プロジェクター用スクリーン１からの反射光としては、反射スペキュラー成分と散乱反射光とが存在することになるため、観察者が反射スペキュラー成分の進行方向と平行な方向から目をそらした場合においても散乱反射光を見ることが可能となり、視認性の優れたものとされている。
【００８２】
また、反射スペキュラー成分及び散乱反射光は、光学薄膜３で反射された光であり、光学薄膜３では所定の波長域の光、すなわち狭帯域三原色波長光が選択的に反射されるため、反射スペキュラー成分及び散乱反射光もほぼ狭帯域三原色波長光となる。したがって、プロジェクター用スクリーン１に外光が入射した場合においても、狭帯域三原色波長光以外の光はほぼ反射光とならないため、外光に起因した画像のコントラストの低下や外光の映り込みを効果的に低減することができるとともに明るい画像を得ることができる。その結果、このプロジェクター用スクリーン１では、映写環境が明るい場合においても明瞭な画像が得られ、映写環境の明るさに影響されずに明瞭な画像を提供することが可能である。
【００８３】
また、本発明の投影用スクリーンは、投影にかかる光源を狭帯域三原色波長域光に限らず、ある程度の波長の広がりを有する波長域の光とすることもでき、その場合には、該誘電体多層膜の各層の光学的厚みｎｄが該波長域光の主たる波長λｐに対して下記の式（１２）の条件を満たすことが望ましい。
ｎｄ＝λｐ（α±１／４）    （αは自然数）  ・・・（１２）
これは、狭帯域三原色波長域光の多層膜の構造を当該波長域光においては、その主たる波長λｐに置き換えて同様の構成とできることを示唆するものであり、同様に透過光と反射光の十分な選択性を得ることができる。
【００８４】
【実施例】
以下、具体的な実施例に基づいて本発明をより詳細に説明する。なお、本発明は、下記の実施例に限定されるものではなく、本発明の要旨を逸脱しない範囲において適宜変更可能である。
【００８５】
［実施例１］
実施例１では、本発明にかかる投影用スクリーンとして、狭帯域三原色波長帯域フィルターとしての機能を有する光学薄膜を備えた回折格子型プロジェクター用スクリーンを構成した。この回折格子型プロジェクター用スクリーンは、例えば上述した図３に示す回折格子型プロジェクターの投影用に用いることができる。
【００８６】
回折格子型プロジェクター用スクリーン５１は、スクリーン基板として厚み５００μｍの黒色ＰＥＴからなるスクリーン基板５２を用意し、当該スクリーン基板５２の一方の表面に誘電体多層膜からなる光学薄膜５３を形成することにより作製した。
【００８７】
光学薄膜５３は、誘電体多層膜として形成し、図７に示すように高屈折率物質からなる誘電体薄膜である高屈折率層Ｈ１１〜Ｈ１４と、低屈折率物質からなる誘電体薄膜である低屈折率層Ｌ１１〜Ｌ１３とを交互に７層重ねてスパッタリングにより形成した。本実施例においては、青色波長、緑色波長、赤色波長の三原色波長での残留透過率を小さくするという観点から高屈折率層の屈折率を比較的高めに設定し、具体的には硫化亜鉛（ＺｎＳ）により形成することにより高屈折率層の屈折率を２．４とした。また、低屈折率層は、弗化マグネシウム（ＭｇＦ２）により形成し、低屈折率層の屈折率は１．４とした。
【００８８】
そして、誘電体多層膜の各層の屈折率をｎ、各層の膜厚をｄとしたとき、各誘電体薄膜の光学的厚みｎｄが狭帯域三原色光源からの各出力光の波長λに対して、対して下記の式（１３）の条件を満たすように誘電体多層膜を構成し、光学薄膜５２とした。また、本実施例においては、各誘電体薄膜の光学的厚みｎｄを近似的に１．４６７μｍとなるように設定した。
【００８９】
ｎｄ＝λ（α±１／４）    （αは自然数）  ・・・（１３）
【００９０】
以下に、実施例１で作製した光学薄膜５３の形成条件を示す。
【００９１】
光学薄膜形成条件
高屈折率層の屈折率    ：ｎＨ＝２．４
低屈折率層の屈折率    ：ｎＬ＝１．４
高屈折率層の膜厚      ：ｄＨ＝６１１ｎｍ
低屈折率層の膜厚      ：ｄＬ＝１０４７ｎｍ
高屈折率層の層数      ：４層
低屈折率層の層数      ：３層
真空（空気）の屈折率  ：ｎ０＝１
スクリーン基板の屈折率：ｎｇ＝１．４９
光学的厚み            ：ｎｄ＝１．４６７μｍ
【００９２】
以上のようにして作製したプロジェクター用スクリーンについて、波長域４００ｎｍ〜７００ｎｍの範囲においてのＳ偏光とＰ偏光についての分光透過率特性を測定した。スクリーンに対する光の入射角は１５°とした。その結果を図８に示す。
【００９３】
図８から判るように、青色波長（４５０ｎｍ近傍）、緑色波長（５４０ｎｍ近傍）、赤色波長（６５０ｎｍ近傍）の光の透過率が非常に低くなっており、これ以外の波長の光は高い透過特性を示している。これは、青色波長、緑色波長、赤色波長の光が光学薄膜５２により効果的に反射されていることを表しており、本実施例のプロジェクター用スクリーン５１が青色波長、緑色波長、赤色波長の光を選択的に反射し、それ以外の波長の光を選択的に透過させていることが判る。そして、このプロジェクター用スクリーン５１では、黒色ＰＥＴからなるスクリーン基板５２を用いており、当該スクリーン基板５２が光吸収層として機能するため、光学薄膜５３を透過した光はスクリーン基板５２により吸収され、反射することがない。
【００９４】
すなわち、プロジェクター用スクリーン５０では、青色波長、緑色波長、赤色波長の光のみが反射光として得られ、通常のスクリーンに比べて大幅に外光の反射を抑えることができるため、プロジェクター用スクリーン５１上に形成される画像のコントラストの低下や外光の映り込みを効果的に低減することができるとともに明るい画像を得ることができる。したがって、本実施例によれば、コントラストが高く、映写環境の明るさに影響されずに明瞭な画像を得ることができるプロジェクター用スクリーンが実現可能であるといえる。
【００９５】
また、通常、スクリーンに薄膜を形成すると視野角が狭くなるが、上記の結果により、入射角が０°、すなわちスクリーンに対して垂直でなくても良好な結果が得られており、プロジェクター用スクリーンに対する入射光の自由度の大きい、実用性に優れたプロジェクター用スクリーンが実現可能であることが判る。
【００９６】
また、上記の条件において、光学薄膜５３を構成する各誘電体薄膜の膜厚を変化させることにより各誘電体薄膜の光学的厚みｎｄを変化させて平均透過率（％）を測定し、光学的厚みｎｄの最適範囲を検討した。その結果を図９に示す。
【００９７】
図９の結果より、各誘電体薄膜の光学的厚みｎｄが１．４６２μｍ〜１．４６７μｍの範囲において良好な平均透過率が得られており、これより、各誘電体薄膜の光学的厚みｎｄの最適範囲が１．４６２μｍ〜１．４６７μｍであることが判る。
【００９８】
［実施例２］
実施例２では、高屈折率層を酸化チタニウム（ＴｉＯ２）により形成することにより高屈折率層の屈折率を２．７とし、高屈折率層の膜厚を５４３ｎｍとしたこと以外は、実施例１と同様にしてプロジェクター用スクリーンを作製した。以下に、実施例２で作製した光学薄膜の形成条件を示す。
【００９９】
光学薄膜形成条件
高屈折率層の屈折率    ：ｎＨ＝２．７
低屈折率層の屈折率    ：ｎＬ＝１．４
高屈折率層の膜厚      ：ｄＨ＝５４３ｎｍ
低屈折率層の膜厚      ：ｄＬ＝１０４７ｎｍ
高屈折率層の層数      ：４層
低屈折率層の層数      ：３層
真空（空気）の屈折率  ：ｎ０＝１
スクリーン基板の屈折率：ｎｇ＝１．４９
光学的厚み            ：ｎｄ＝１．４６７μｍ
【０１００】
以上のようにして作製したプロジェクター用スクリーンについて、実施例１と同様にして波長域４００ｎｍ〜７００ｎｍの範囲においてのＳ偏光とＰ偏光についての分光透過率特性を測定した。スクリーンに対する光の入射角は１５°とした。その結果を図１０に示す。
【０１０１】
図１０から判るように、青色波長、緑色波長、赤色波長の光の透過率が実施例１の場合よりもさらに低くなっている、すなわち、青色波長、緑色波長、赤色波長の光の残留透過率がさらに低下していることが判る。これは、青色波長、緑色波長、赤色波長の光がさらに効果的に反射されていることを表している。一方、黄色波長を中心とする高透過率帯の透過率が実施例１と比較して若干低下していることが判る。これは、黄色波長を中心とする高透過率帯の透過率が実施例１と比較して若干低下していることを表している。
【０１０２】
これらのことより、実施例１と同様の７層構造において高屈折率層の屈折率を調整することにより光学薄膜の特性を変化させることが可能であり、例えば高屈折率層の屈折率を２．７程度の高い値に設定することにより、青色波長、緑色波長、赤色波長の光の反射率をより良好な状態にすることができ、より明るい画像を得ることができるといえる。
【０１０３】
したがって、実施例１の結果も考慮すると、高屈折率層の屈折率を２．４以上とすることにより、青色波長、緑色波長、赤色波長の光を選択的に反射し、それ以外の波長の光を選択的に透過させ、コントラストが高く、映写環境の明るさに影響されずに明瞭な画像を得ることができるプロジェクター用スクリーンが実現可能であるといえる。そして、使用目的に合わせて高屈折率層の屈折率を例えば２．７程度に高く設定することが可能である、
【０１０４】
また、本実施例も実施例１と同様に光の入射角を１５°としており、本実施例の構成においてもプロジェクター用スクリーンに対する入射光の自由度の大きい、実用性に優れたプロジェクター用スクリーンが実現可能であることが判る。
【０１０５】
［実施例３］
実施例１及び実施例２では、青色波長、緑色波長、赤色波長の光の残留透過率を低くする観点から、すなわち、青色波長、緑色波長、赤色波長の光の反射率を高める観点から高屈折率層の屈折率を高めに設定したが、一方で、他の波長域での平均透過率が若干低下する。そこで、残留透過率と可視光帯の平均透過率との比が最大になる屈折率について考えると、実施例１及び実施例２と同様の７層構成において残留透過率と可視光帯の平均透過率との比が最大になる屈折率の解は、図１１に示すように高屈折率層の屈折率が２．１〜２．２の付近に存在する。図１１において縦軸は残留透過率と可視光帯の平均透過率との比を示す。
【０１０６】
そこで、実施例３では、高屈折率層を酸化セリウム（ＣｅＯ２）により形成することにより高屈折率層の屈折率を２．１とし、高屈折率層の膜厚を６９８ｎｍとしたこと以外は、実施例１と同様にしてプロジェクター用スクリーンを作製した。以下に、実施例３で作製した光学薄膜の形成条件を示す。
【０１０７】
光学薄膜形成条件
高屈折率層の屈折率    ：ｎＨ＝２．１
低屈折率層の屈折率    ：ｎＬ＝１．４
高屈折率層の膜厚      ：ｄＨ＝６９８ｎｍ
低屈折率層の膜厚      ：ｄＬ＝１０４７ｎｍ
高屈折率層の層数      ：４層
低屈折率層の層数      ：３層
真空（空気）の屈折率  ：ｎ０＝１
スクリーン基板の屈折率：ｎｇ＝１．４９
光学的厚み            ：ｎｄ＝１．４６７μｍ
【０１０８】
以上のようにして作製したプロジェクター用スクリーンについて、実施例１と同様にして波長域４００ｎｍ〜７００ｎｍの範囲においてのＳ偏光とＰ偏光についての分光透過率特性を測定した。スクリーンに対する光の入射角は１５°とした。その結果を図１２に示す。
【０１０９】
図１２から、青色波長、緑色波長、赤色波長の光の透過率が実施例１よりは若干高くなっているものの十分低い値を示していることが判る。すなわち、青色波長、緑色波長、赤色波長の光に対して良好な反射特性を示していることが判る。また、これ以外の波長域においては、実施例１及び実施例２と比較しても良好な透過特性を示している。これらのことより、本実施例のプロジェクター用スクリーンが青色波長、緑色波長、赤色波長の光を選択的に反射し、それ以外の波長の光を効果的に透過させていることが判る。
【０１１０】
また、本実施例においては、図１２に示すように遮断帯、すなわち青色波長、緑色波長、赤色波長の光に対する反射帯の幅が相対的に狭くなっている。これはより狭い波長域の光だけを反射することを示しており、コントラストをより向上させることができるため好ましい。
【０１１１】
したがって、本実施例によれば、コントラストが高く、映写環境の明るさに影響されずに明瞭な画像を得ることができるプロジェクター用スクリーンが実現可能であるといえる。
【０１１２】
また、本実施例も実施例１と同様に光の入射角を１５°としており、本実施例の構成においてもプロジェクター用スクリーンに対する入射光の自由度の大きい、実用性に優れたプロジェクター用スクリーンが実現可能であることが判る。
【０１１３】
上記において説明したように、実施例１乃至実施例３に示した光学薄膜を用いることにより、三原色波長域において高い反射率を有し、これ以外の波長域では高い透過率を有するプロジェクター用スクリーンを実現可能である。
【０１１４】
［実施例４］
実施例４では、金属微粒子として球状銀粒子を用いて分光散乱特性を有する光拡散層及びこれを備えたプロジェクター用スクリーンについて検討した。まず、銀の複素屈折率の実部ｎ、すなわち屈折率と虚部ｋ、すなわち消衰係数の値は図１３に示すとおりである。図１３において縦軸は実部ｎと虚部ｋの値を示し、横軸は波長を示す。
【０１１５】
ここで、半径２５ｎｍの球状銀粒子を屈折率が１．４９である媒質中に分散させたときの、散乱断面積を投影面積で除した散乱効率は図１４のようになる。散乱効率は、１個の球状銀粒子に対して複素屈折率を用いてミー散乱の計算より求めた。
【０１１６】
図１４において、縦軸は散乱効率、すなわち投影面積の何倍散乱させることができるかを示す。図１４より、散乱効率は波長４５７ｎｍにおいて最大となり、投影面積の略７倍程度の光を散乱可能であることが判る。
【０１１７】
次に、この球状銀粒子を数密度３×１０１０個／ｃｍ３となるように同様の媒質中に分散させて拡散膜を形成した。拡散膜の膜厚は、略７７５μｍとした。そして、このように形成した拡散膜を多重散乱させたときの散乱係数を調べた。その結果を図１５に示す。図１５において縦軸は散乱係数を示す。図１５よりピーク散乱係数は、波長４５０ｎｍ付近、すなわち青色波長域における０．４となる。これは、４０％の光が散乱することを表している。これより、半径２５ｎｍの球状銀粒子を屈折率１．４９である媒質中に分散させることにより、青色波長域の光を選択的に散乱させることが可能な波長選択性を備えた光拡散層を実現可能であるといえる。ここで、ピーク散乱係数に影響を及ぼす要因は、球状銀粒子の数密度や拡散膜の膜厚よりも単位面積あたりの球状銀粒子の重量であり、この場合は、１．５ｍｇ／ｆｔ２、すなわち０．１３５ｍｇ／ｍ２である。
【０１１８】
次に、この拡散膜を実施例１におけるプロジェクター用スクリーン５１の光学薄膜５３上に配置したときを検討すると、図１６のようになり、青色波長域の光の散乱率が他の波長域に比べて向上していることが判る。これより、上述した光拡散層を実施例１におけるプロジェクター用スクリーン５１の光学薄膜５３上に設けることで、青色波長域における散乱特性が良好で視認性に優れたプロジェクター用スクリーンを実現可能であるといえる。なお、図１６において縦軸は散乱率及び反射率と散乱率との合計を示している。
【０１１９】
［実施例５］
実施例５では、金属微粒子として球状銅粒子を用いて分光散乱特性を有する光拡散層及びこれを備えたプロジェクター用スクリーンについて検討した。まず、銅の複素屈折率の実部ｎ、すなわち屈折率と虚部ｋ、すなわち消衰係数の値は図１７に示すとおりである。図１７において縦軸は実部ｎと虚部ｋの値を示し、横軸は波長を示す。
【０１２０】
ここで、半径４９ｎｍの球状銀粒子を屈折率が１．６である媒質中に分散させたとき、散乱断面積を投影面積で除した散乱効率は図１８のようになる。散乱効率は、１個の球状銀粒子に対して複素屈折率を用いてミー散乱の計算より求めた。図１８において、縦軸は散乱効率、すなわち投影面積の何倍散乱させることができるかを示す。図１８より、散乱効率は波長６３２ｎｍにおいて最大となり、投影面積の略６倍程度の光を散乱可能であることが判る。
【０１２１】
次に、この球状銅粒子を数密度０．８×１０１０個／ｃｍ３となるように同様の媒質中に分散させて拡散膜を形成した。拡散膜の膜厚は略５５０μｍとした。そして、このように形成した拡散膜を多重散乱させたときの散乱係数は調べた。その結果を図１９に示す。図１９において縦軸は散乱係数を示す。図１９よりピーク散乱係数は、波長６４０ｎｍ付近、すなわち赤色波長域における０．３となる。これは、３０％の光が散乱することを表している。これより、半径４９ｎｍの球状銅粒子を屈折率１．６である媒質中に分散させることにより、赤色波長域の光を選択的に散乱させることが可能な波長選択性を備えた光拡散層を実現可能であるといえる。
【０１２２】
次に、この拡散膜を実施例１におけるプロジェクター用スクリーン５１の光学薄膜５３上に配置したときを検討すると、図２０のようになり、赤色波長域の光の散乱率が他の波長域に比べて向上していることが判る。これより、上述した光拡散層を実施例１におけるプロジェクター用スクリーン５１の光学薄膜５３上に設けることで、赤色波長域における散乱特性が良好で視認性に優れたプロジェクター用スクリーンを実現可能であるといえる。なお、図２０において縦軸は散乱率及び反射率と散乱率との合計を示している。
【０１２３】
また、実施例４の球状銀粒子を用いた光拡散層と実施例５の球状銅粒子を用いた光拡散層とを重ねあわせて実施例１のプロジェクター用スクリーン５１に用いた場合の特性は図２１に示すようになる。図２１より、波長４５７ｎｍ近傍の青色波長域及び波長６４２ｎｍ近傍の赤色波長域においては、散乱率が向上しており良好な視認性を得られることが判る。
【０１２４】
一方、波長５３２ｎｍ近傍の緑色波長域においては、青色波長域及び赤色波長域に比べて散乱率が低くなっており、視認性が若干劣ることが判る。このような場合には、実施例６及び実施例７で説明するような補助的手段を用いることにより緑色波長域の散乱率を補い、視認性のバランスの良いプロジェクター用スクリーン５１を構成することができる。
【０１２５】
［実施例６］
実施例６では、金属微粒子として球状金粒子を用いて分光散乱特性を有する光拡散層及びこれを備えたプロジェクター用スクリーンについて検討した。まず、金の複素屈折率の実部ｎ、すなわち屈折率と虚部ｋ、すなわち消衰係数の値は図２２に示すとおりである。図２２において縦軸は実部ｎと虚部ｋの値を示し、横軸は波長を示す。
【０１２６】
ここで、半径２０ｎｍの球状金粒子を屈折率が１．４９である媒質中に分散させたときの、散乱断面積を投影面積で除した散乱効率は図２３のようになる。散乱効率は、１個の球状金粒子に対して複素屈折率を用いてミー散乱の計算より求めた。図２３において、縦軸は散乱効率、すなわち投影面積の何倍散乱させることができるかを示す。図２３より、散乱効率は波長５５０ｎｍにおいて最大となることが判る。
【０１２７】
次に、この球状銅粒子を数密度５×１０１１個／ｃｍ３となるように同様の媒質中に分散させて拡散膜を形成した。拡散層の膜厚は略４４４μｍとした。そして、このように形成した拡散膜を多重散乱させたときの散乱係数を調べた。その結果を図２４に示す。図２４において縦軸は散乱係数を示す。図２４よりピーク散乱係数は、波長５５０ｎｍ付近、すなわち緑色波長域における０．３となる。これは、３０％の光が散乱することを表している。これより、半径２０ｎｍの球状銅粒子を屈折率１．４９である媒質中に分散させることにより、緑色波長域の光を選択的に散乱させることが可能な波長選択性を備えた光拡散層を実現可能であるといえる。
【０１２８】
次に、この拡散膜を実施例１におけるプロジェクター用スクリーン５１の光学薄膜５３上に配置したときを検討すると、図２５のようになり、赤色波長域の光の散乱率が他の波長域に比べて向上していることが判る。これより、上述した光拡散層を実施例１におけるプロジェクター用スクリーン５１の光学薄膜５３上に設けることで、緑色波長域における散乱特性を向上させることができるといえるが、金属微粒子として球状金粒子を用いた光拡散層は５５０ｎｍ付近での吸収断面積が大きいため著しい散乱特性の向上は得られず、補助的な微調整としての使用に適している。なお、図２５において縦軸は散乱率及び反射率と散乱率との合計を示している。
【０１２９】
［実施例７］
実施例７では、金属微粒子として球状銀粒子を用いて分光散乱特性を有する光拡散層及びこれを備えたプロジェクター用スクリーンについて検討した。まず、銀の複素屈折率の実部ｎ、すなわち屈折率と虚部ｋ、すなわち消衰係数の値は実施例４で述べたとおりである。
【０１３０】
実施例７では、実施例４とは異なり半径４０ｎｍの球状銀粒子を屈折率が１．６である媒質中に分散させて光拡散層を構成する。このとき、散乱断面積を投影面積で除した散乱効率は図２６のようになる。散乱効率は、１個の球状銀粒子に対して複素屈折率を用いてミー散乱の計算より求めた。図２６において、縦軸は散乱効率、すなわち投影面積の何倍散乱させることができるかを示す。図２６より、散乱効率は波長５２７ｎｍにおいて最大となることが判る。
【０１３１】
次に、この球状銀粒子を数密度３×１０１０個／ｃｍ３となるように同様の媒質中に分散させて拡散膜を形成した。拡散膜の膜厚は略８７μｍとした。そして、このように形成した拡散膜を多重散乱させたときの散乱係数を調べた。その結果を図２７に示す。図２７において縦軸は散乱係数を示す。図２７に示すように散乱係数は緩やかなピークを有し、ピーク散乱係数は波長５３０ｎｍ付近、すなわち緑色波長域における０．２となる。これは、２０％の光が散乱することを表している。これより、半径４０ｎｍの球状銅粒子を屈折率１．６である媒質中に分散させることにより、緑色波長域の光を選択的に散乱させることが可能な波長選択性を備えた光拡散層を実現可能であるといえる。
【０１３２】
次に、この拡散膜を実施例１におけるプロジェクター用スクリーン５１の光学薄膜５３上に配置したときを検討すると、図２８のようになり、赤色波長域の光の散乱率が他の波長域に比べて向上していることが判る。これより、上述した光拡散層を実施例１におけるプロジェクター用スクリーン５１の光学薄膜５３上に設けることで、緑色波長域における散乱特性を向上させることができるといえるが、この場合には実施例４の場合のように著しい散乱特性の向上は得られず、補助的な微調整としての使用に適している。なお、図２８において縦軸は散乱率及び反射率と散乱率との合計を示している。
【０１３３】
［実施例８］
実施例８では、実施例７よりもさらにブロードな多重散乱特性を有する場合について検討した。すなわち、実施例８では、金属微粒子として球状ニッケル粒子を用いて分光散乱特性を有する光拡散層及びこれを備えたプロジェクター用スクリーンを構成した。まず、ニッケルの複素屈折率の実部ｎ、すなわち屈折率と虚部ｋ、すなわち消衰係数の値を図２９に示す。図２９において縦軸は実部ｎと虚部ｋの値を示し、横軸は波長を示す。
【０１３４】
ここで、半径４９ｎｍの球状ニッケル粒子を屈折率が１．６である媒質中に分散させたときの、散乱断面積を投影面積で除した散乱効率は図３０のようになる。散乱効率は、１個の球状ニッケル粒子に対して複素屈折率を用いてミー散乱の計算より求めた。図３０において、縦軸は散乱効率、すなわち投影面積の何倍散乱させることができるかを示す。図３０に示すように、散乱効率は大きなカーブを描く緩やかなピークを有し、波長５４２ｎｍにおいて最大となる。
【０１３５】
次に、この球状銀粒子を数密度８×１０９個／ｃｍ３となるように同様の媒質中に分散させて拡散膜を形成した。拡散膜の膜厚は略４６８μｍとした。そして、このように形成した拡散膜を多重散乱させたときの散乱係数を調べた。その結果を図３１に示す。図３１において縦軸は散乱係数を示す。図３０に示すように多重散乱させた場合の散乱係数は１個の粒子の場合と異なり、図３１に示すようにブロードな特性を示し、ピーク散乱係数は０．１となる。これは、１０％の光が散乱することを表しており、また、青色波長域から赤色波長域までの広い波長域において略同等に散乱特性を向上させることを表している。これより、半径４９ｎｍの球状ニッケル粒子を屈折率１．６である媒質中に分散させることにより、青色波長域から赤色波長域までの広い波長域の光を略同等に散乱させることが可能な散乱特性を備えた光拡散層を実現可能であるといえる。
【０１３６】
次に、この拡散膜を実施例１におけるプロジェクター用スクリーン５１の光学薄膜５３上に配置したときを検討すると、図３２のようになり、青色波長域、緑色波長域及び赤色波長域の光の散乱率が他の波長域に比べて若干向上していることが判る。これより、上述した光拡散層を実施例１におけるプロジェクター用スクリーン５１の光学薄膜５３上に設けることで、緑色波長域における散乱特性を向上させることができるといえるが、この場合には著しい散乱特性の向上は得られず、補助的な微調整としての使用に適している。なお、図３２において縦軸は散乱率及び反射率と散乱率との合計を示している。
【０１３７】
なお、上述の実施形態においては、主に狭帯域三原色波長域光を投影して画像を表示する例について説明したが、本発明の投影用スクリーンは狭帯域の三原色波長域光に限らず、レーザーなどと比較して発光波長に広がりのある例えば発光ダイオードの如き発光素子を光源に使用することも可能である。また、帯域に広がりが多少あるような光源をフィルター、非線形光学素子又は非線形光学薄膜などを組み合わせることで、その波長を三原色のように可視領域内で分けたものであっても良い。すなわち、本発明は波長の広がりがあるものの、それがある程度狭い光源を有するＬＥＤプロジェクターや、一般的な三原色波長域光を用いる他の方式のプロジェクターにも使用できる。また、単色光源にも有効に用いることができる。
【０１３８】
【発明の効果】
本発明にかかる投影用スクリーンは、狭帯域三原色波長域光を投影して画像を表示する投影用スクリーンであって、上記狭帯域三原色波長域光に対して高反射特性を有し、少なくとも該波長域光以外の可視波長域光に対しては高透過特性を有する光学薄膜を支持体上に備えてなるものである。
【０１３９】
以上のように構成された本発明に係る投影用スクリーンは、上記のような光学薄膜を備えるため、狭帯域三原色波長域光は反射され、これ以外の波長域の光はおよそ光学薄膜を透過する。
【０１４０】
したがって、この投影用スクリーンにおいては、通常のスクリーンに比べて大幅に外光の反射を抑えることができ、その結果、投影用スクリーン上に形成される画像のコントラストの低下や外光の映り込みを効果的に低減することができるとともに明るい画像を得ることができる。したがって、本発明にかかる投影用スクリーンによれば、映写環境が明るい場合においても明瞭な画像が得られ、映写環境の明るさに影響されずに明瞭な画像を提供することが可能となる。
【０１４１】
また、所要の波長域を有する光に対して高反射特性を有し、少なくとも該波長域の光以外の可視波長域光に対しては高透過特性を有する光学薄膜を支持体上に備える構成であっても良く、同様に所要の波長域を有する光はその主たる波長域で反射され、これ以外の波長域の光はおよそ光学薄膜を透過する。従って、所要の波長域を有する光に対しても明瞭な画像が得られ、本発明によれば、映写環境の明るさに影響されずに明瞭な画像を提供することが可能となる。
【図面の簡単な説明】
【図１】本発明にかかる投影用スクリーンの一構成例を示す断面図である。
【図２】散乱係数と、反射光強度及び散乱光強度との関係を示す特性図である。
【図３】回折格子型プロジェクター装置の構成を説明する概略構成図である。
【図４】ＧＬＶに光が入射する状態を示す概念図である。
【図５】ＧＬＶでの反射光の状態を示す概念図である。
【図６】ＧＬＶの一構成例を示す平面図である。
【図７】実施例１に係るプロジェクター用スクリーンの構成を示す断面図である。
【図８】実施例１に係るプロジェクター用スクリーンの透過率特性を示す特性図である。
【図９】光学的厚みｎｄと平均透過率との関係を示す特性図である。
【図１０】実施例２に係るプロジェクター用スクリーンの透過率特性を示す特性図である。
【図１１】残留透過率と可視光帯の平均透過率の比と、屈折率との関係を示す特性図である。
【図１２】実施例３に係るプロジェクター用スクリーンの透過率特性を示す特性図である。
【図１３】銀の複素屈折率を示す特性図である。
【図１４】一個の球状銀粒子の散乱効率を示す特性図である。
【図１５】球状銀粒子を多重散乱させたときの波長と散乱係数との関係を示す特性図である。
【図１６】実施例４に係るプロジェクター用スクリーンの散乱率及び反射率と散乱率の合計と、波長との関係を示す特性図である。
【図１７】銅の複素屈折率を示す特性図である。
【図１８】一個の球状銅粒子の散乱効率を示す特性図である。
【図１９】球状銅粒子を多重散乱させたときの波長と散乱係数との関係を示す特性図である。
【図２０】実施例５に係るプロジェクター用スクリーンの散乱率、及び反射率と散乱率の合計と、波長との関係を示す特性図である。
【図２１】実施例４に係る光学薄膜と実施例５に係る光学薄膜とを重ねて構成したプロジェクター用スクリーンの散乱率、及び反射率と散乱率の合計と、波長との関係を示す特性図である。
【図２２】金の複素屈折率を示す特性図である。
【図２３】一個の球状金粒子の散乱効率を示す特性図である。
【図２４】球状金粒子を多重散乱させたときの波長と散乱係数との関係を示す特性図である。
【図２５】実施例６に係るプロジェクター用スクリーンの散乱率、及び反射率と散乱率の合計と、波長との関係を示す特性図である。
【図２６】一個の球状銀粒子の散乱効率を示す特性図である。
【図２７】球状銀粒子を多重散乱させたときの波長と散乱係数との関係を示す特性図である。
【図２８】実施例７に係るプロジェクター用スクリーンの散乱率、及び反射率と散乱率の合計と、波長との関係を示す特性図である。
【図２９】ニッケルの複素屈折率を示す特性図である。
【図３０】一個の球状ニッケル粒子の散乱効率を示す特性図である。
【図３１】球状ニッケル粒子を多重散乱させたときの波長と散乱係数との関係を示す特性図である。
【図３２】実施例８に係るプロジェクター用スクリーンの散乱率、及び反射率と散乱率の合計と、波長との関係を示す特性図である。
【符号の説明】
１  プロジェクター用スクリーン
２  スクリーン基板
３  光学薄膜
４  光拡散層
５  保護膜
【図１】
0004111011.tif 000002
【図２】
0004111011.tif 000003
【図３】
0004111011.tif 000004
【図４】
0004111011.tif 000005
【図５】
0004111011.tif 000006
【図６】
0004111011.tif 000007
【図７】
0004111011.tif 000008
【図８】
0004111011.tif 000009
【図９】
0004111011.tif 000010
【図１０】
0004111011.tif 000011
【図１１】
0004111011.tif 000012
【図１２】
0004111011.tif 000013
【図１３】
0004111011.tif 000014
【図１４】
0004111011.tif 000015
【図１５】
0004111011.tif 000016
【図１６】
0004111011.tif 000017
【図１７】
0004111011.tif 000018
【図１８】
0004111011.tif 000019
【図１９】
0004111011.tif 000020
【図２０】
0004111011.tif 000021
【図２１】
0004111011.tif 000022
【図２２】
0004111011.tif 000023
【図２３】
0004111011.tif 000024
【図２４】
0004111011.tif 000025
【図２５】
0004111011.tif 000026
【図２６】
0004111011.tif 000027
【図２７】
0004111011.tif 000028
【図２８】
0004111011.tif 000029
【図２９】
0004111011.tif 000030
【図３０】
0004111011.tif 000031
【図３１】
0004111011.tif 000032
【図３２】
0004111011.tif 000033